СПОСОБ ПРОИЗВОДСТВА РЕЛЬСОВОЙ СТАЛИ

1. Способ производства рельсовой стали, включающий выплавку стали в электропечи или конверторе, выпуск металла в ковш с отсечкой печного шлака, присадку во время выпуска и на агрегате «печь-ковш» шлакообразующей смеси и ферросплавов, содержащих кремний и марганец, микролегирование ванадием, азотирование и модифицирование стали на установке «печь-ковш» с одновременной продувкой расплава аргоном, отличающийся тем, что азотирование осуществляют материалом, который вводят в расплав порошковой проволокой, содержащим 4-34 мас.% азота, а также железо и, порознь или вместе, элементы из ряда: марганец, кремний, ванадий, ниобий.
2. Способ по п.1, отличающийся тем, что азотсодержащий материал может быть сплавом либо смесью отдельных материалов.
3. Способ по п.1 или 2, отличающийся тем, что отношение между содержанием азота и ванадия в стали составляет 0,2-0,47, а отношение между содержанием кальция и ванадия в стали составляет 0,02-0,066.
4. Способ по п.1 или 2, отличающийся тем, что при микролегировании феррованадий вводят порошковой проволокой.
5. Способ по п.3, отличающийся тем, что при микролегировании феррованадий вводят порошковой проволокой.
6. Способ по п.1 или 2, отличающийся тем, что модифицирование проводят кальциевым либо кальцийбариевым материалом.
7. Способ по п.3, отличающийся тем, что модифицирование проводят кальциевым либо кальцийбариевым материалом.
8. Способ по п.4, отличающийся тем, что модифицирование проводят кальциевым либо кальцийбариевым материалом.
9. Способ по п.5, отличающийся тем, что модифицирование проводят кальциевым либо кальцийбариевым материалом.